(57)【要約】【課題】キャップを取り外した状態で長時間放置した後に筆記をしてもかすれや筆記不能が発生せず良好な筆記ができる油性筆記具を得る。【解決手段】繊維束を樹脂で結着したタイプの繊維ペン体をペン先に用い、低級アルコールを主溶剤とし、着色剤、樹脂、ペン先乾燥抑制剤を配合した油性インキを内蔵した油性筆記具において、前記繊維ペン体の気孔率を特定範囲にする。繊維がアクリル系合成繊維の場合は気孔率を５８〜６２％、繊維がポリエステル系合成繊維の場合は気孔率を５０〜６８％とする。【選択図】    なし【特許請求の範囲】
【請求項１】
着色剤、有機溶剤、前記有機溶剤に可溶な樹脂、ペン先乾燥抑制剤とからなる油性インキを内蔵し、繊維束を樹脂で結着した繊維ペン体を備えた筆記具において、前記繊維束がアクリル系合成繊維の集束体であって、前記繊維ペン体の気孔率が５８〜６２％であることを特徴とする油性筆記具。
【請求項２】
着色剤、有機溶剤、前記有機溶剤に可溶な樹脂、ペン先乾燥抑制剤とからなる油性インキを内蔵し、繊維束を樹脂で結着した繊維ペン体を備えた筆記具において、前記繊維束がポリエステル系合成繊維の集束体であって、前記繊維ペン体の気孔率が５０〜６８％であることを特徴とする油性筆記具。
【請求項３】
前記有機溶剤が炭素数１乃至４の脂肪族一価アルコールの一種または二種以上の混合溶剤であることを特徴とする請求項１又は２に記載の油性筆記具。
【請求項４】
前記ペン先乾燥抑制剤が、ポリオキシエチレンソルビタン脂肪酸エステル、ポリオキシエチレンソルビット脂肪酸エステル、ポリエチレングリコール脂肪酸エステル、ポリグリセリン脂肪酸エステル、ソルビタン脂肪酸エステル、脂肪酸エステル、パラフィンワックスから選ばれることを特徴とする請求項１又は２に記載の油性筆記具。
【発明の詳細な説明】
【０００１】
【発明の属する技術分野】
本発明は油性インキを内蔵した筆記具に関する。詳細には繊維束を樹脂で結着した繊維ペン体を備え、速乾性の油性インキを内蔵した筆記具であって、キャップを外した状態で長期間放置した後に筆記しても、筆跡のカスレや筆記不能の発生を有効に抑制することができる油性筆記具に関する。
【０００２】
【従来の技術】
油性インキ、特に低沸点溶剤を主溶剤とした速乾性油性インキは、布、紙で代表されるインキ浸透性の表面にだけではなく、ガラス、金属、プラスチック、等のインキ不浸透性の表面にも筆記ができ、その筆跡は速やかに乾燥するという特徴を有する。また、筆記板用消去性インキの場合、ホーロー板、塗装金属板等からなる筆記板に筆記された筆跡が速やかに乾燥し、前記乾燥した筆跡は消去具による擦過で消去することができるという特徴を有する。    しかしながら、筆跡の乾燥時間が短いことは、即ちペン体表面におけるインキの乾燥速度も速いということであり、キャップを外したまま放置しておくと短時間でインキ中の有機溶剤が蒸発し、染料、顔料、樹脂等の固形分がチップ表面に析出するために、インキの流出が阻害され筆跡の掠れが発生したり、更には筆記不能になってしまう。
【０００３】
前記した不具合を解消するため、油性インキ組成物中にレシチンを添加することによりペン体のドライアップを防止する試み（例えば、特許文献１参照。）や、トルイル酸を添加することによりペン先の乾燥を抑制する試み（例えば、特許文献２参照。）が開示されている。
【０００４】
【特許文献１】
特許第２５９４４５７号公報
【０００５】
【特許文献２】
特開２０００−１７２１６号公報
【０００６】
しかしながら、これら従来の油性インキ組成物は、ある程度のキャップオフ性の向上は認められるが、その効果は５時間乃至８時間程度であり、１日以上キャップオフ状態で放置するとまったく筆記不可能になってしまう。
【０００７】
【発明が解決しようとする課題】
本発明者は油性筆記具のキャップオフ性の改良について鋭意検討した結果、ペン先乾燥抑制剤を含有する油性インキ組成物を充填し、繊維束を樹脂で結着した繊維ペン体を備えた筆記具において、前記ペン体の気孔率を特定の範囲に設定することにより、キャップオフ性能を飛躍的に向上させ得ることを見出し、本発明を完成させるに至った。
【０００８】
【課題を解決するための手段】
即ち、本発明は着色剤、有機溶剤、前記有機溶剤に可溶な樹脂、ペン先乾燥抑制剤とからなる油性インキを内蔵し、繊維束を樹脂で結着した繊維ペン体を備えた筆記具において、前記繊維束がアクリル系合成繊維の集束体であって、前記繊維ペン体の気孔率が５８〜６２％である油性筆記具を要旨とする。
また、着色剤、有機溶剤、前記有機溶剤に可溶な樹脂、ペン先乾燥抑制剤とからなる油性インキを内蔵し、繊維束を樹脂で結着した繊維ペン体を備えた筆記具において、前記繊維束がポリエステル系合成繊維の集束体であって、前記繊維ペン体の気孔率が５０〜６８％である油性筆記具、前記有機溶剤が炭素数１乃至４の脂肪族一価アルコールの一種または二種以上の混合溶剤である油性筆記具および前記ペン先乾燥抑制剤が、ポリオキシエチレンソルビタン脂肪酸エステル、ポリオキシエチレンソルビット脂肪酸エステル、ポリエチレングリコール脂肪酸エステル、ポリグリセリン脂肪酸エステル、ソルビタン脂肪酸エステル、脂肪酸エステル、パラフィンワックスから選ばれたことを特徴とする油性筆記具等を要旨とするものである。
【０００９】
次に本発明に用いられるインキ用原料について説明する。
着色剤としては従来から筆記具用油性インキに汎用されている油溶性染料及び顔料を使用することができる。油溶性染料としては例えばモノアゾ系染料、ジスアゾ系染料、金属錯塩型モノアゾ系染料、アントラキノン系染料、フタロシアニン系染料、トリアリルメタン系染料等が挙げられる。
【００１０】
また、顔料についても従来から公知のものを使用することができ、アゾ系顔料、フタロシアニン系顔料、キナクリドン系顔料、アントラキノン系顔料、ジオキサジン系顔料、チオインジゴ系顔料、ペリノンペリレン系顔料等の有機顔料や、カーボンブラック、酸化チタン、カドミウムレッド等の無機顔料を例示することができる。
更に、アルミニウム粉、真鍮粉等の金属光沢顔料、蛍光顔料、パール顔料等を用いることもできる。
これら着色剤はインキ組成物全量に対して０．１〜３０重量％、好ましくは０．５〜２０重量％の範囲で配合される。
【００１１】
有機溶剤としては炭素数１乃至４の一価アルコールが安全性や筆跡の乾燥性の良さから主溶剤として用いられるが、エチレングリコールモノメチルエーテル、プロピレングリコールモノメチルエーテル等のグリコールエーテル系溶剤、メチルシクロヘキサン、エチルシクロヘキサン等の脂環族炭化水素系溶剤、ベンゼン、トルエン、キシレン等の芳香族炭化水素系溶剤、メチルエチルケトン、ジメチルケトン等のケトン系溶剤、酢酸メチル、酢酸エチル、プロピオン酸エチル、乳酸メチル等のエステル系溶剤等を適宜量添加することもできる。
【００１２】
また、筆跡の紙面への固着剤、顔料の分散安定化剤として前記有機溶剤に可溶な樹脂を添加することができる。前記樹脂は主溶剤である一価アルコールに対して易溶であるものがもちいられるが、具体的にはロジン樹脂、水添ロジン樹脂、ポリエステル樹脂、アクリル酸エステル樹脂、セルロース系樹脂、ケトン樹脂、炭化水素樹脂、フェノール樹脂、テルペン樹脂、アルキッド樹脂、ポリビニルブチラール、ポリビニルピロリドン等を例示することができる。前記樹脂はインキ全量に対して０．１〜３０重量％、好ましくは０．５〜２０重量％の範囲で用いられる。
【００１３】
本発明に用いられる筆記具インキにはペン先乾燥抑制剤が添加される。前記ペン先乾燥抑制剤はキャップオフ添加剤とも称されるが、筆記具のキャップを取り外した状態で長時間放置した際、ペン体の表面において溶剤の蒸発に伴って染料、顔料或いは樹脂等が固化析出することによるインキの流動性低下を防止するものであり、ペン体表面において薄く、脆い皮膜を形成することにより溶剤の蒸発を遅延させる効果を示すものと思われる。
具体的なペン先乾燥抑制剤としては、例えばポリオキシエチレン、ソルビタン脂肪酸エステル、ポリオキシエチレンソルビット脂肪酸エステル、ポリエチレングリコール脂肪酸エステル、ポリグリセリン脂肪酸エステル、ソルビタン脂肪酸エステル、脂肪酸エステル、パラフィンワックス等を挙げることができ、前記ペン先乾燥抑制剤はインキ全量中０．１〜２．０重量％の範囲で配合する。
【００１４】
上記の材料に加えて配合成分の溶解助剤として脂肪酸類、アミン類、リン酸エステル類等、防錆剤、消泡剤、界面活性剤等の添加剤を適宜量添加してもよい。また前記した筆記板用消去性マーキングペンインキにおいては難揮発性あるいは不揮発性の剥離剤を添加することにより消去性を付与することができる。剥離剤としては高級脂肪酸エステル、高級脂肪族炭化水素、ポリオキシエチレンアルキルエーテル、ポリオキシエチレンアルキルフェノールエーテル等を例示することができる。
【００１５】
本発明は、繊維束を樹脂で結着した繊維ペン体を取り付けたマーキングペンに関するものであり、前記繊維ペン体の気孔率を特定範囲に設定することによりキャップオフ性能を著しく向上させることを特徴とする。ここでペン体の気孔率について説明する。
ペン体の気孔率はペン体の全容積（みかけ体積）に対する気孔容積の割合であり、以下の方法で測定することができる。
ペン体の重量（ｍ）を測定する。
ペン体のみかけ体積（Ｖ）を測定する。
密度（ρ）が既知である液体をペン体に含浸させ、液体を含浸したペン体の重量（Ｍ）を測定する。
次式により気孔率を求める。
〔（Ｍ−ｍ）÷ρ〕÷Ｖ×１００＝気孔率（％）
【００１６】
本発明で用いられる繊維ペン体において、アクリル系合成繊維の場合は気孔率を５８〜６２％、ポリエステル系合成繊維の場合は気孔率を５０〜６８％の範囲にすることによりキャップオフ性能が顕著に向上する。
【００１７】
【発明の実施の形態】
本発明の効果を以下に記す実施例で説明する。
実施例、比較例の試験用インキとして以下の表に示す配合でインキを作成した。
【００１８】
【表１】
2004330456.tif 000002
【００１９】
ここで表中の原料について注番号に従って説明する。
（１）黒色染料：ニグロシンベースＥＸ〔商品名、オリエント化学工業（株）製：Ｃ．Ｉ．ソルベントブラック７〕
（２）青色染料：バリファーストブルー１６０３〔商品名、オリエント化学工業（株）製：Ｃ．Ｉ．ダイレクトブルー８６とＣ．Ｉ．ベイシックブルー７の造塩染料〕
（３）樹脂：マルキードＮｏ．３３〔商品名、荒川化学工業（株）製：ロジン変性マレイン酸樹脂〕
（４）キャップオフ添加剤１：ＳＹグリスターＴＳ−３Ｓ〔商品名、坂本薬品工業（株）製：ポリグリセリン脂肪酸エステル〕
（５）キャップオフ添加剤２：ニッコールＳＳ−１０〔商品名、日光ケミカルズ（株）製：モノステアリン酸ソルビタン〕
（６）リン酸エステル系界面活性剤：フォスファノールＲＡ−６００〔商品名、東邦化学工業（株〕製：ポリオキシエチレンアルキルエーテルリン酸〕
【００２０】
繊維をポリエステルフィルムで被覆したインキ吸蔵体に試験用インキを所定量充填し、気孔率を段階的に変化させたポリエステル繊維からなるペン体とアクリル繊維からなるペン体を備えたマーキングペンに組み立て、キャップオフテストを行った。キャップオフテストはそれぞれのマーキングペンが正常に筆記できることを確認した後、キャップをはずした状態で温度２０℃、相対湿度６０％の環境下に水平状態で７日間放置した後、レポート用紙に１５ｃｍの直線を１０本筆記し、書き出しから正常に筆記できるまでの距離を測定した。前記キャップオフテストの結果を以下の表に示した。
【００２１】
【表２】
2004330456.tif 000003
【００２２】
【表３】
2004330456.tif 000004
【００２３】
キャップオフテストの評価基準は以下のとおり。
◎：書き出しから掠れなく正常に筆記できる。
○：書き出しからわずかな掠れが認められるが３０ｃｍ以内に回復した。
×書き出しから３０ｃｍ以上掠れる、或いは筆記できない。
【００２４】
【発明の効果】
本発明の油性筆記具は上述したように、キャップを外した状態で長期間放置しても筆跡が掠れることなく良好に筆記できる。